(57)【要約】【課題】高導電特性、高再生精度、印刷モデルの多様化を達成でき、かつ環境破壊を生じさせない導電性インク用組成物を提供する。【解決手段】樹脂と、この樹脂中に分散された導電性物質を含む導電性インク用組成物の、前記導電性物質が、レーザ光線等の放射により、少なくとも部分的に解重合されることができる導電性ポリマーを含む。この導電性組成物はフィルム１に塗布される。【選択図】図１【特許請求の範囲】
【請求項１】
結合マトリックス機能を有する樹脂、及び該樹脂中に分散された１又は２以上の導電性物質を含んで成る導電性インク用組成物において、
前記導電性物質が、コヒーレント光源により生成する光線の放射により、少なくとも部分的に解重合されることができる導電性ポリマー及び／又はコポリマー、及び導電性無機充填材を含むことを特徴とする導電性インク用組成物。
【請求項２】
前記導電性ポリマー及び／又はコポリマーが、ポリアニリンポリマーである請求項１に記載の組成物。
【請求項３】
前記ポリアニリンポリマーが、[化１]の一般式を有することを特徴とする請求項２に記載の組成物。
【化１】
2009520048.tif 000004
【請求項４】
前記ポリアニリンポリマーが、ドーピング組成物と反応して[化２]の化合物を生成することを特徴とする請求項２に記載の組成物。
【化２】
2009520048.tif 000005
【請求項５】
前記結合樹脂が、塩素化天然ゴム、塩素化合成ゴム、塩素化ポリオレフィン及びこれらの混合物から選択されることを特徴とする請求項１〜４のいずれか１項に記載の組成物。
【請求項６】
前記塩素化樹脂が、５０重量％から７５重量％の範囲の塩素含有量を有することを特徴とする請求項４に記載の組成物。
【請求項７】
前記導電性無機充填材が、天然又は合成雲母及びそれらの混合物から選択される少なくとも１つの複合珪酸塩を含むことを特徴とする請求項１に記載の組成物。
【請求項８】
前記雲母が、錫及び酸化アンチモンで被覆され、５重量％から５０重量％存在することを特徴とする請求項７に記載の組成物。
【請求項９】
印刷により導電性成分を生成させる方法において、
請求項１〜８のいずれか１項に記載の組成物の層を基体に塗布し、
該基体を乾燥し、
コヒーレント光源で生成する光線を、前記組成物層の所要部分に放射して、これにより前記導電性ポリマーを少なくとも部分的に解重合させ、かつ前記所要部分の導電性を低下させることを特徴とする方法。
【請求項１０】
前記コヒーレント光源が、集束レーザー光源である請求項９に記載の方法。
【請求項１１】
前記コヒーレント光源が、少なくとも１つの予め設定された波長の近傍の波長を有する光を放つようにした請求項９又は１０に記載の方法。
【請求項１２】
前記コヒーレント光源が、固体レーザー及びガス放電レーザーから選択されるレーザー光源である請求項９に記載の方法。
【請求項１３】
前記コヒーレント光源が、連続又はパルス状の放射光を生成する請求項９に記載の方法。
【請求項１４】
前記パルス状の放射光が、前記コヒーレント光源の固有のパルスにより得られる請求項１３に記載の方法。
【請求項１５】
コヒーレント光源の光放出量を、放射電力、放射パルス周波数、組成物の露出速度及び／又は時間から選択されるパラメータの少なくとも１つを変化させることにより調節し、これにより処理していないエリアの特定の導電性と完全な解重合が起こるように処理されたエリアの特定の導電性の間にある、導電性を有するエリアが得られるようにした請求項９に記載の方法。
【請求項１６】
請求項１〜８のいずれか１項に記載の組成物で被覆された部分を少なくとも有することを特徴とする印刷基体。
【請求項１７】
組成物で印刷された前記選択部分が、非導電性で解重合されていることを特徴とする請求項１６に記載の印刷基体。
【請求項１８】
請求項９〜１５のいずれか１項に記載の方法で得られる印刷生成物。
【請求項１９】
請求項９〜１５のいずれか１項に記載の方法で導電性成分を製造する装置であって、請求項１〜８のいずれか１項に記載の組成物の層を照射するためのコヒーレント光源を含む解重合ユニットを備えることを特徴とする装置。
【請求項２０】
少なくとも1個の請求項１９の装置と、請求項１〜８のいずれか１項に記載の組成物を基体に塗布するための少なくとも1個の印刷ユニットを備えることを特徴とする印刷機。
【請求項２１】
導電性成分に隣接して配置された１又は２以上の非導電性の解重合された部分を含んで成る、請求項１〜８のいずれか１項に記載の組成物から得られる導電性成分。
【発明の詳細な説明】
【技術分野】
【０００１】
本発明は、導電性インク成分のための組成物及び製法に関する。
【０００２】
より詳細には、フィルム等の基体に、印刷や他の類似プロセスにより塗布できるインクの形態の化学的組成物に関する。
【０００３】
引き続く処理の後に、本発明の組成物は、線、文字、数、符号、一次元的又は二次元的バーコード、高周波識別（ＲＦＩＤ）用アンテナ、幾何的形状等の明確な図形の形態の導電性成分を得るために使用すると有利である。
【背景技術】
【０００４】
いわゆる導電性インク用組成物は以前から知られている。これらのインクは、必要な導電性と結合樹脂を与えることのできる化合物を含み、これによりそれが印刷された後に、種々の基体上に印刷特性とインクフィルム抵抗を与える。
【０００５】
銀又は錫／鉛のような金属粒子系の導電性インクは、高導電性と約０．２から約５０〜６０オームの抵抗値の成分を提供する。１０２メガオームから１０４メガオームの高抵抗値を有するグラファイト系導電性インクや、該グラファイト系インクより更に高い抵抗値を有する４級アルミニウム塩系のインクも知られている。
【０００６】
これらの組成物は、種々の基体、例えばポリエステル上へ、スクリーン印刷やグラビア印刷などの公知の印刷システムで塗布されて、工業的に幅広い用途を有するプリント回路やＲＦＩＤアンテナを提供する。
【０００７】
公知の導電性インク用組成物は、卓越した導電特性を有する一方で、塗布及び印刷システムのいずれかに関する一連の問題点を有している。
【０００８】
利用できる粒度分布と単位当たりの重量に起因して、金属系組成物は、幾分小さいエンドカウントを有するフレームを使用するスクリーン印刷システムによりほぼ独占的に印刷されるために好適であるが、これにより、イメージ印刷の輪郭の再生精度が粗くなるだけでなく、トラックやリードのミニチュア化が容易には行えなくなる。更にスクリーン印刷は高速印刷ができない。
【０００９】
グラファイト系インクは、高速印刷が可能で再生精度の高いグラビア印刷システムで使用できる。しかし十分に高い精度を得るためには、高さのある罫線と、浅いエッチング深さのシリンダーを必要とする。
【００１０】
これらの制限は、基体上に堆積される厚さを薄くし、トラック部分が減少するとオーム抵抗が増加し、かつグラファイト系インクは導電性が小さいため、前述の回路の導電性は満足できるものではない。
【００１１】
特許文献１は、アニリン又はアニリン誘導体から、導電性インク又はペイントを調製する方法を開示している。重合工程後、液体成分を除去することにより、得られたポリアニリンポリマーを塊にし、得られた固体成分を合成樹脂溶液中に分散させる。
【００１２】
特許文献２は、アニリン又はアニリン誘導体を酸と反応させて得られるポリアニリンポリマーをベースとする導電性インクを開示している。ポリアニリンポリマーはバインダと混合し、脱水分離工程によりインク成分から水を分離する。このようにして得られた導電性インクは、非接触ＩＣカードやＲＦＩＤ用の物流タグのような導電性部品製造用に使用される。
【００１３】
一般に、前記プロセスの欠点は、該プロセスに必要とされる化学的生成物が、システムへの好適な適用性を有している場合にのみ、良好な性能を発揮できる、従来の印刷技術で使用できるように開発されていることである。
【００１４】
実際に、この適用性の要件は、同時に、大量の導電性物質を有するインクを生成する必要性と矛盾し、その結果、印刷の必要性と高導電性間の良好な妥協点を探すことが必要になる。
【００１５】
前記インクに代えて、約１ｍｍ厚のプレートの形状である基体上に、厚さ３５ミクロン以上の金属銅で被覆されたフェノール又はエポキシ樹脂から成る特殊な非導電性フォトレジストフィルムの全バックグラウンド付着を行う方法が知られている。
【００１６】
これらのレジストフィルムは、光架橋可能であり、基体に塗布されて乾燥され次いでフォトマスクを通してＵＶ光に露出されると、光に当たった部分は重合し、光に当たらなかった部分は初期状態のままで残る。
【００１７】
次いでアルカリ浴に浸すと、重合していない可溶性部分が溶解し、光透過性に応じて、当初の銅が選択的に露出し、これは過塩素酸鉄浴で除去される。これにより、マスク上で得られるものに対応して、レジストで保護された、高精度及び卓越した導電特性の銅のトラックが得られる。
【００１８】
前記方法は、複雑で高価な生産ラインを使用し、かつ金属、及び金属エッチング用の数種の強い化学薬品の存在に起因して環境破壊が起こることがあり、これを減少させるための多大な努力が要求される。
【００１９】
導電性成分を印刷するための公知システムに共通する他の欠点は、印刷の柔軟性がないことである。種々の数のコピーを作成するマスタの使用が要求され、印刷イメージを変えることが要求されるときはいつも他のマスタと置き換えることが要求される。これにより、マスタの置換が増加して稼動効率が減少し、従って時間とコストが上昇する。更にマスタの追加コストも必要である。
【特許文献１】欧州特許公報第１２２９０８８号
【特許文献２】特開２００４−１６１８４２号公報
【発明の開示】
【発明が解決しようとする課題】
【００２０】
従って、高導電特性、高速印刷による製造、高度の柔軟性を有する導電性成分用印刷システムの要請があり、これにより製造ラインを停止せずに、印刷中に種々の構成を画定することを可能にする。
【００２１】
本発明の目的は、要求される導電特性、再生精度の必要性、印刷中の印刷モデルの多様化の可能性、環境破壊を考慮して、これらの全てを、工業的に受け入れられるレベルにする必要性を満足することである。
【００２２】
この目的は、請求項１記載の導電性インク組成物に関する本発明により達成される。
【００２３】
本発明は、請求項９の印刷された導電性成分を製造する方法にも関する。
【００２４】
本発明の他の目的は、前記組成物で少なくとも部分的に被覆された基体、つまり導電性エリアの解重合を行わずに、導電性組成物が１又は２以上のエリアに塗布された基体を提供することである。
【００２５】
本発明の他の目的は、導電性組成物で被覆された前記部分を有し、導電性組成物で被覆された予め定められたゾーンを、レーザ照射又は他の解重合処理により、非導電性又は部分的に導電性にした基体を提供することである。
【課題を解決するための手段】
【００２６】
前述の通り、本発明のインク組成物は、結合マトリックスの機能を有する少なくとも1種の樹脂又は類似生成物と、前記樹脂中に溶解された1又は２以上の導電性物質を含む。導電性物質の１つは、レーザ照射又は他のコヒーレントで収束するエネルギ源のいずれかで少なくとも部分的に解重合できる導電性ポリマー及び／又はコポリマーである。導電性ポリマー及び／又はコポリマーはポリアニリンポリマーであることが好ましい。
【００２７】
本発明の組成物は、更にそれ自身が組成物を導電性にしない量の（例えば被覆された雲母のような）導電性無機充填材を含む。換言すると、該充填材は、導電性ポリマーにより、互いに電気的に接続されている。
【００２８】
本発明によると、回路に含まれない導電性被覆の部分を解重合することにより、回路（又は他の所望の図形）が得られる。解重合されていない部分は依然として導電性で、必要な回路を形成する。
【００２９】
本発明は、従来技術と比較して幾つかの利点を有する。第1に、回路のラインを高精度で形成できることである。更に高速製造、例えばフレキソ印刷機の通常の印刷速度で製造できる。
【００３０】
他の利点は、環境的観点からの問題が存在しないことである。実際に所望回路のトラックを形成するために物質を除去することを必要としない。
【００３１】
更に他の利点は、異なった最終製品を得るために、導電性エリアのレーザ解重合経路を修正できる可能性があることで、つまり本発明の導電性組成物を基体に塗布するシリンダ（又はスリーブ）を修正することができ、このときにマスタを換える必要はない。
【発明を実施するための最良の形態】
【００３２】
本発明の組成物で使用する結合マトリックスは、塩素化合物であり、ブチルゴム、ポリブタジエンゴム、ポリクロロプレンゴムのような天然又は合成ゴムの塩素化で誘導されるか、あるいはポリオレフィンの塩素化で得られる誘導体か、又は２又はそれ以上の前記塩素化樹脂の混合物であることが好ましい。
【００３３】
本発明で使用される塩素化樹脂又はゴムの塩素含有量は、５０から７５重量％、好ましくは６１から６５重量％である。例えば塩素化合物の例は一般式（１）の通りである。
（−ＣＨ2−ＣＣｌ＝ＣＨ−ＣＨ2−）n          （１）
【００３４】
本発明の目的に使用できる市販の製品は、例えばカファロ(ＣＡＦＦＡＲＯ)社から入手できる種々のタイプのクロルテックス（ＣＬＯＲＴＥＸ）、特にクロルテックス２０である。
【００３５】
それ自身導電性であるポリマーを使用してフィルムに導電性を付与し、ノンストップ導電性フィルムを構成しても良い。本発明では、導電性ポリマーは、入手できる装置により製造されたレーザ光のような位相が揃い殆ど単一の周波数を有する光源で照射されたときに、あるいはレーザ放出ダイオード等で照射されたときに、解重合されるものでなければならない。
【００３６】
本発明で使用できる好ましいタイプの導電性ポリマー類は、ポリアニリン類である。これらのポリマーは下記の[化１]で表され、繰り返し数が“ｙ”である還元された基と、繰り返し数が“ｙ−１”である酸化された基を有し、特に両者の基が交互に存在する状態（ｙ＝０．５）では、いわゆる「スメラルジン（smeraldine）酸化状態」が形成される。
【００３７】
【化１】
2009520048.tif 000002
【００３８】
前記形態の導電性を増加させるために、ポリアニリンと、後述する例示のみを意図するドーピング組成物間の反応生成物を使用できる。
【００３９】
【化２】
2009520048.tif 000003
【００４０】
ポリアニリンに関するより以上の情報と特性は、例えば、アメリカ合衆国１９１０４−６３２３ペンシルベニア州フィラデルフィアのペンシルベニア大学化学科のアラン・Ｇ・マクディアミド、及びアメリカ合衆国４３２１０−１１０６オハイオ州コロンバスのオハイオ州立大学物理化学科のアーサー・Ｊ・エプセインの「ポリアニリン：新規なクラスの導電性ポリマー」から容易に得られる。
【００４１】
本発明の組成物で使用されるポリアニリンの量は、最終製品に対して０．９から２，１重量％の範囲であり、１，１から１．８重量％の範囲であることが好ましい。
【００４２】
ポリアニリンを酸で処理することにより得られる[化２]の生成物の場合、ポリアニリンの好ましい量は、１，２から１．４重量％の範囲であり、より好ましくは約１．２５重量％である。
【００４３】
ポリアニリンを処理するための酸は、最終製品に対して２から１０重量％、好ましくは３，１から４，５重量％の範囲のスルホン酸誘導体である。好ましい酸は、最終製品に対して好ましくは３．４から３．８重量％、より好ましくは約３，６５重量％のアルキルベンゼンスルホン酸である。
【００４４】
本発明の組成物中で使用できる導電性ポリマーの市販品は、フィンランドの会社であるパニポール・オイ（ＰＡＮＩＰＯＬ・ＯＹ）社のパニポール（ＰＡＮＩＰＯＬ）類、特にパニポールＴである。
【００４５】
本発明の好ましい態様では、無機充填材特に導電性無機充填材は、前記組成物を基体に塗布することにより得られるフィルムの導電性を改良するために使用される。
【００４６】
前記充填材と有機導電性ポリマーを組み合わせると、充填材粒子とポリマーが、前記粒子を包み込んでそれらを互いに緻密かつ連続的に結びつけるため、導電特性を有する連続的な表面が得られる。  
【００４７】
本発明の組成物で使用できる好ましい導電性無機充填材は、雲母、つまり珪酸アルミニウムとカリウムの複合体で、種々の割合で、マグネシウム、鉄、リチウム、フッ素及び水酸基を含むことがある。天然又は合成雲母のいずれかを使用でき、その分類内での選択は、要求される導電性の要件により決めれば良い。
【００４８】
雲母の一般式は例えば式（２）の通りである。
ＫＡｌ2［（ＯＨ，Ｆ）2ＡｌＳｉ3Ｏ10］        （２）
【００４９】
本発明では、錫及び酸化アンチモンを被覆した薄片を有する雲母を使用することが好ましい。
【００５０】
雲母薄片の被覆自体は公知の方法で行えば良く、本発明の目的ではない。錫及び酸化アンチモンを被覆した透明で導電性の雲母の分類に属する入手可能な製品としては、例えばメルク（ＭＥＲＣＫ）社が製造しているミナテック（ＭＩＮＡＴＥＣ）３１がある。
【００５１】
ポリアニリンに使用する被覆された雲母の重量は、５から５０％の範囲であり、１８から２７％であることがより好ましい。
【００５２】
前述の通り、本発明方法は、好ましくは上述の組成物のフルバックグラウンド被覆を形成し、次いで迅速な乾燥と放射光への露出によるイメージ印刷が続き、前記放射光としては、図形の外のエリアで導電性を減少させることにより所望のイメージを再生するレーザ光線などが使用される。
【００５３】
これは、サポートフィルムに塗布される組成物が、レーザにより放出されるエネルギと瞬時に反応することから可能になり、特にエネルギは、導電性ポリマーが導電性をロスしながら少なくとも部分的に解重合するレベルであり、これはポリマー部分だけでなく、最早互いに相互接続されていない雲母粒子にも起因する。光源から放出される電力及び／又は組成物の露出時間を適切に調節することにより、所望の抵抗値を有するエリアが得られる。
【００５４】
レーザがヒットするこれらのエリアでは、物理的な切除により物質が「失われる」ことがないことは重要で有利なことであり、これは前記ポリマー鎖の解体により導電性が低下するのが導電性ポリマーであるポリアニリンだからである。
【００５５】
本発明方法は、「クリーン」でもあり、これはフォトレジストを使用する場合と異なり、イメージ印刷は現像浴を必要としないからである。実際に、物質が除去されることなく、イメージが導電性フィルムの状態変化により生成するため、印刷工程で付着する全てはベースサポート上に残る。
【００５６】
これにより卓越した特性を有するイメージ印刷が確保される。更に処理されたフィルム上に付着することのある燃焼残渣がないことも注目すべきである。
【００５７】
前記タイプの組成物を使用して印刷生成物を得るために、本発明は、上述の組成物を基体に塗布し、次いで基体及び／又はそれに付着した組成物を乾燥する方法を提案する。
【００５８】
組成物は、予め定められた厚さを有する層の形態で、基体のフルバックグラウンドに塗布しても、基体の予め定められた部分に塗布しても良く、これにより中間生成物が得られ、これは例えば後の処理のためにリールの形態に印刷されたフィルムを巻いて、引き続く用途に使用される。
【００５９】
塗布は、従来のインクで既に印刷されていても良い、例えばフィルム等のプラスチック製又は紙製の基体に対して行うことができる。その代わりに、塗布を印刷機の出口から行っても良く、つまり印刷方法とインラインで行われる。
【００６０】
最終印刷生成物を得るために、基体に塗布された組成物層の選択された部分を、コヒーレント光源で生成する光線で照射する。照射により選択された部分の導電性ポリマーの少なくとも一部の解重合と、その導電性の低下を可能にする。
【００６１】
好ましくは集束レーザ光線源により生じる光線に、前記組成物が露出されるため、表面状態の変化が生じる。組成物が塗布された基体表面に生じたエネルギは、その状態を変化させ、光源及び／又は物質の動きは、状態変化による幾何的形状変化を生じさせる。
【００６２】
レーザ光源の放射は、１又は２以上の静的又は動的で、固定され又は可動である焦点レンズシステム（又は群）により組成物表面に焦点が合わされ、これにより焦点直径を異ならせたり、及び／又は異なった厚さの表面に焦点を合わせたりすることが可能になるが、可変でありあるいは複雑であっても表面を画定することは公知である。
【００６３】
レーザ源は、固体状態（例えば半導体）の、密閉ガス放出又は開放ガス放出のいずれかである。光放射及び使用のモードは、構築タイプにより特徴付けられるのに対し、放射電力は、表面変化工程で組成物に伝達されるエネルギを決めるために関与する。
【００６４】
光放射は、連続的でもパルス状でも良い。後者の場合、脈動は、天然のもの、つまり光源の物理構造により発生するものであっても、キャビティ内又は光源外の変調器により誘発されるタイプであっても良い。
【００６５】
纏めると、表面状態の変化は、組成物と、レーザ光源から伝達され表面に集められるエネルギ間の相互作用により生じる。光源の特性、特に波長、光源電力、焦点直径及び露出時間（全てが表面状態変化のエネルギを決定する）は、重要なパラメータで、それらに基づいて、状態変化を生じさせるか否かを決める「組成物」システムと「レーザ」システム間の適合性が確立される。
【００６６】
組成物の状態変化の幾何的形状は、集束コヒーレント光源に対する、物質の相対的な動きにより得られる。相対的な動きは、例えば次のような異なった技術により得られる。
【００６７】
１）シータレンズ集束による表面の検流走査（検流計又は類似の電気機械アクチュエータにより動くＸ及びＹ軸と、光学的なＺ軸）。
２）動的集束による表面の検流走査（検流システム又は類似の電気機械アクチュエータにより動く動的なＸ、Ｙ及びＺ軸）。
３）回転する多角形ミラー及び集束シータレンズによる表面走査（Ｘ軸は多角形ミラーで走査され、Ｙ軸は物質の動きであり、Ｚ軸はシータレンズによる）。
４）レーザ光源のＸ−Ｙ軸又はＸ−Ｙ−Ｚ軸方向の動きによる表面走査。
５）組成物が塗布された表面又は固体又は液体の状態の組成物自身のＸ−Ｙ軸又はＸ−Ｙ−Ｚ軸方向の動きによる表面走査。
これらの技術を組み合わせても良い。
【００６８】
状態変化の幾何的形状は、例えばレーザ光源の活性エリアを画定する電子情報で形成される。この電子情報は、拡大縮小可能なベクトルの（動きの結果として）形態の、又はラスタの形態（つまり「ピクセル」の図形）である。いずれの場合も、走査ユニットは、組成物の状態変化のイメージを形成するために必要とされる動きを生じさせる。
【００６９】
図１に示すように、２０から３０ミクロン又はそれ以上の厚さを有し、リール状の形態を有する、ＰＶＣ、ＰＥＴ、ＰＥＴＧ及びＰＥＳから選択されるプラスチック物質から成るフィルム（数千メートルの長さを有する）である基体１を、公知の方法で、フレキシ印刷機２の上流側に設置する。
【００７０】
前記フィルム１を印刷機２に供給し、中央ドラム６の周囲に配置された１又は２以上の印刷ユニット３を通過させる。各ユニット３は、それぞれフィルム１に異なった色を与える、インクタンク４から供給されるマスタ５を有している。
【００７１】
印刷速度は通常毎分５０から４００メートルで、例えば強制熱風換気するステーションである乾燥ステーション（図示せず）は、次の色が塗布される前に、種々の乾燥工程を行う。
【００７２】
追加のステーションを印刷機とインラインで配置しても良く、このステーションは、既にグラフィックインクで装飾されたフィルム１の予め定めたエリアに、本発明の対象である組成物を塗布するための少なくとも１個の印刷ユニット７と、乾燥手段９を有している。
【００７３】
本発明の導電性インク組成物を塗布するための印刷アセンブリの下流側には、少なくとも１個のレーザ８が配置され、このレーザは、導電性組成物の選択的な解重合により、導電性組成物を有するエリアの印刷を行い、これにより予め定められたコードを印刷する。必要なコードと、予め定められた色が付与されたフィルム１は機械の下流側で再度巻かれる。
【００７４】
その代わりに、色印刷され既に導電性組成物のエリアが与えられたフィルムは、最終包装製造後に、再度巻きかつレーザ処理のみを行うようにしても良い。
【００７５】
従って、印刷機及び前記解重合アセンブリを有する包装機だけでなく、導電性組成物を塗布するための印刷アセンブリ、及び前記組成物で被覆されたエリアの一部を選択的に解重合するレーザ機器も、本発明の対象である。
【００７６】
本発明では、更にインライン又はオフライン操作で、ボトルや容器などの三次元対象物に選択的に解重合されたエリアを形成でき、この場合、処理される対象物は、レーザ光源に対して移動させられる。
【００７７】
他の非常に興味深い特徴は、解重合されるエリアは、位置的にだけでなく、定量的にも処理されることができ、つまり電力、周波数、速度及び／又は選択されたエリアのエッチング時間などを適宜定めることにより処理される。
【００７８】
これは、隣接又は遠隔エリアを、完全に解重合して導電性のないフィルムとして形成するか、あるいは処理されていないエリアの特定の導電性と完全に解重合されたエリアの導電性の間の中間的な導電性のエリアとして形成する変調された電力で処理するかを可能にする。
【００７９】
以下の実施例により、本発明を更に詳細に説明する。
【００８０】
[実施例１ー導電性ポリマー組成物の調製]
クロルテックス（ＣＬＯＲＴＥＸ）２０のような塩化ゴムファミリーの樹脂１８５．５ｇを攪拌下で３４４．５ｇのトルエンに加え、完全に溶解するまで攪拌を継続する。
【００８１】
ミナテック（ＭＩＮＡＴＥＣ）３１のような被覆された雲母２２７ｇを、前記溶液に加え、カウレス（Ｃｏｗｌｅｓｓ）攪拌器を使用して１２００ｒｐｍで２０分間懸濁させる。
【００８２】
２０分間の懸濁後、２４３ｇのパニポール（ＰＡＮＩＰＯＬ）Ｔのようなスルホン酸塩−ポリアニリン溶液を加え、前述と同じ条件で１０分間懸濁を継続する。
【００８３】
次いで懸濁生成物をターボミル（ＴＵＲＢＯＭＩＬＬ）又はサブミル（ＳＵＢＭＩＬＬ）粉砕機に入れ、粒度計でコントロールして、粉砕している生成物の粒度分布が２ミクロン以下になるようにする。粉砕プロセスの間、生成物を５０℃未満の温度に維持する。
【００８４】
最終的に得られた生成物は、本明細書で述べかつ特許請求した性能を有する生成物に対応する。
【００８５】
[実施例２ー可撓性フィルムパッケージへの一次元又は二次元バーコードの形成]
３０ミクロン厚のＰＥＴフィルムを４色フレキシ印刷機内で、１００ｍ／分の速度で印刷し、パッケージ製造用のベースとする。
【００８６】
実施例１の導電性組成物を１ｃｍ2のエリアが、前記フィルム上に、均一に位置するように塗布し、各最終生成物にこれらのエリアの１つが得られるようにした。
【００８７】
乾燥後、ＹＡＧレーザー線による処理で、前記エリアを部分的に解重合させる。得られたコードの特性は次の通りである。
−処理残渣がない。
−導電性エリアと絶縁エリアが鮮明に分離される。
−幾何的画定が良好である。
−導電性が変化しない。
【００８８】
[実施例３ー厚い組成物層で行うフルバックグラウンド印刷、及び印刷機とインラインでの図形の形成]
プラスチック製フィルムから成り公知方法で乾燥した基体の表面全体に、ローラコータを使用して１０ミクロン以上の厚い厚さで導電性組成物を均一に被覆する。
【００８９】
機械の出口側で、電力が２０Ｗに調節された、ＹＡＧ電源からのレーザを使用する、所望の図形を画定するエリア上の組成物中のポリアニリンの選択的な解重合により、連続的に必要な図形を描く。放射されていない部分は、必要な導電性成分を有している。
【００９０】
引き続く処理は、切断操作、エンボス加工、転写、及び他のプラスチック又は紙のサポートにフィルムを挿入することを含み、印刷エリアが得られる。
【００９１】
被覆工程は、紙のサポート又は他の物質のいずれかの上に、例えばラスタシリンダを有するローラコータ又は多点エッチングのいずれかで、前述とは異なった機械を使用して行うことができる。
【図面の簡単な説明】
【００９２】
【図１】本発明による印刷成分を塗布する装置のダイアグラムである。
【符号の説明】
【００９３】
１    フィルム（基体）
２    印刷機
３    印刷ユニット
４    インクタンク
５    マスタ
６    中央ドラム
７    印刷ユニット
８    レーザ
９    乾燥手段
【図１】
2009520048.tif 000006
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
結合マトリックス機能を有する樹脂、及び該樹脂中に分散されかつポリアニリンポリマーを含む１又は２以上の導電性物質を含んで成る導電性インク用組成物において、
前記導電性物質が、天然又は合成雲母及びそれらの混合物から選択される少なくとも１つの複合珪酸塩を更に含み、前記ポリアニリンポリマーが、コヒーレント光源により生成する光線の放射により、少なくとも部分的に解重合されることができることを特徴とする導電性インク用組成物。
【請求項２】
前記ポリアニリンポリマーが、[化１]の一般式を有する請求項１に記載の組成物。
【化１】
2009520048.tif 000007
【請求項３】
前記ポリアニリンポリマーが、ドーピング組成物と反応して[化２]の化合物を生成するようにした請求項１に記載の組成物。
【化２】
2009520048.tif 000008
【請求項４】
前記結合樹脂が、塩素化天然ゴム、塩素化合成ゴム、塩素化ポリオレフィン及びこれらの混合物から選択されることを特徴とする請求項１〜３のいずれか１項に記載の組成物。
【請求項５】
前記塩素化樹脂が、５０重量％から７５重量％の範囲の塩素含有量を有することを特徴とする請求項４に記載の組成物。
【請求項６】
前記雲母が、錫及び酸化アンチモンで被覆され、５重量％から５０重量％存在することを特徴とする請求項１に記載の組成物。
【請求項７】
印刷により導電性成分を生成させる方法において、
請求項１〜６のいずれか１項に記載の組成物の層を基体に塗布し、
該基体を乾燥し、
コヒーレント光源で生成する光線を、前記組成物層の所要部分に放射して、これにより前記導電性ポリマーを少なくとも部分的に解重合させ、かつ前記所要部分の導電性を低下させることを特徴とする方法。
【請求項８】
前記コヒーレント光源が、集束レーザ光源である請求項７に記載の方法。
【請求項９】
前記コヒーレント光源が、少なくとも１つの予め設定された波長の近傍の波長を有する光を放つようにした請求項７に記載の方法。
【請求項１０】
前記コヒーレント光源が、固体レーザー及びガス放電レーザーから選択されるレーザー光源である請求項７に記載の方法。
【請求項１１】
前記コヒーレント光源が、連続又はパルス状の放射光を生成する請求項７に記載の方法。
【請求項１２】
前記パルス状の放射光が、前記コヒーレント光源の固有のパルスにより得られる請求項１１に記載の方法。
【請求項１３】
コヒーレント光源の光放出量を、放射電力、放射パルス周波数、組成物の露出速度及び／又は時間から選択されるパラメータの少なくとも１つを変化させることにより調節し、これにより処理していないエリアの特定の導電性と完全な解重合が起こるように処理されたエリアの特定の導電性の間にある、導電性を有するエリアが得られるようにした請求項７に記載の方法。
【請求項１４】
請求項１〜６のいずれか１項に記載の組成物で被覆された部分を少なくとも有することを特徴とする印刷基体。
【請求項１５】
組成物で印刷された前記選択部分が、非導電性で解重合されている請求項１４に記載の印刷基体。
【請求項１６】
請求項９〜１５のいずれか１項に記載の方法で得られる印刷生成物。
【請求項１７】
請求項７〜１３のいずれか１項に記載の方法で導電性成分を製造する装置であって、請求項１〜６のいずれか１項に記載の組成物の層を照射するためのコヒーレント光源を含む解重合ユニットを備えることを特徴とする装置。
【請求項１８】
少なくとも1個の請求項１７の装置と、請求項１〜６のいずれか１項に記載の組成物を基体に塗布するための少なくとも1個の印刷ユニットを備えることを特徴とする印刷機。
【請求項１９】
導電性成分に隣接して配置された１又は２以上の非導電性の解重合された部分を含んで成る、請求項１〜６のいずれか１項に記載の組成物から得られる導電性成分。
【国際調査報告】
2009520048.tif 000009
2009520048.tif 000010